(57)【要約】【課題】収率良く（７０％以上）、オルソ率３０〜６０％、好適にはオルソ率４０〜５５％のフェノール類ノボラック樹脂を製造する方法を提供する。【解決手段】フェノール類とホルムアルデヒド類とを反応させて得られるフェノール類ノボラック樹脂の製造方法において、前記反応の触媒として金属化合物を用い、さらに前記金属化合物の触媒作用を失活させるためにキレート剤を用いる、フェノール類ノボラック樹脂の製造方法。【選択図】なし【特許請求の範囲】
【請求項１】
フェノール類とホルムアルデヒド類とを反応させて得られるフェノール類ノボラック樹脂の製造方法において、前記反応の触媒として金属化合物を用い、さらに前記金属化合物の触媒作用を失活させるためにキレート剤を用いることを特徴とするフェノール類ノボラック樹脂の製造方法。
【請求項２】
フェノール類が、フェノール、クレゾール、キシレノール、エチルフェノール、フェニルフェノール、ｔ−ブチルフェノール、ｔ−アミルフェノール、ビスフェノールＡおよびレゾルシノールのうちから選択される１または２以上であることを特徴とする請求項１記載のフェノール類ノボラック樹脂の製造方法。
【請求項３】
ホルムアルデヒド類が、ホルマリン、パラホルムアルデヒドおよびトリオキサンのうちから選択される１または２以上であることを特徴とする請求項１または２記載のフェノール類ノボラック樹脂の製造方法。
【請求項４】
金属化合物が、１価〜６価の金属の酸化物、有機塩、無機塩および水酸化物のうちから選択される１または２以上であることを特徴とする請求項１〜３いずれかに記載のフェノール類ノボラック樹脂の製造方法。
【請求項５】
キレート剤が、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’―四酢酸（ＣｙＤＴＡ）、ジエチレントリアミン−Ｎ，Ｎ，Ｎ’，Ｎ’−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）およびグリコールエーテルジアミン四酢酸（ＧＥＤＴＡ）のうちから選択される１または２以上であることを特徴とする請求項１〜４いずれかに記載のフェノール類ノボラック樹脂の製造方法。
【発明の詳細な説明】
【技術分野】
【０００１】
本発明は、フェノール類ノボラック樹脂の製造方法に関する。
【背景技術】
【０００２】
フェノール類ノボラック樹脂は、成型材料、エポキシ樹脂硬化剤、フォトレジスト用樹脂、エポキシ樹脂原料等幅広い分野に用いられている。そして、その原料であるアルデヒド類に由来するメチレン結合のうちのオルソ位の比率すなわちオルソ率により、その特性、特に反応性が変わってくることは知られている（非特許文献１参照）。例えば、オルソ率が大きくなると、アミン化合物による硬化性が速くなることが知られており、また、フェノール類ノボラック樹脂をエポキシ化したノボラックエポキシ樹脂の場合にも、同様に硬化性が速くなることが知られている。このことから、その用途に応じて、種々のオルソ率を持つノボラック樹脂が製造されている。
【０００３】
例えば、フェノールとホルマリンとの反応において、触媒として、ｐ−トルエンスルホン酸を用いると、オルソ率が２０％前後のものを製造でき、シュウ酸を用いることにより、オルソ率が４０％前後のものを製造できることが知られている。また、酢酸亜鉛を用いることにより、ハイオルソノボラックといわれるオルソ率が６０％超えるものが製造できることも知られている。またオルソ率が４０％前後のフェノール類ノボラック樹脂を製造する場合、オルソ率が２０％前後のものを製造する場合に比べ、使用する触媒が弱酸のため、長時間反応させたり、温度を上げ、脱水を行う等の反応率を向上させる方法も試みられている（特許文献１参照）。
【０００４】
また、シュウ酸触媒下におけるフェノール類とアルデヒド類との反応を、１１０〜１６０℃、加圧下という特定の条件下で実施することにより、オルソ率が４０〜６０％であるフェノール類ノボラック樹脂を、収率良く、かつ工業的に有利に得られる、フェノール類ノボラック樹脂の製造方法が開示されている（特許文献２参照）。
また、オルソ率が４０〜６０％であるフェノール類ノボラック樹脂を得るため、オルソ率が３０％程度であるフェノール類ノボラック樹脂と、オルソ率が６０％超えるハイオルソノボラックを混合し、オルソ率を調整する方法も知られているが、混合調整工程が必要であるなど作業の効率性の問題があった。さらに、前記の方法では、品質を均一に維持することが困難であった。
【０００５】
また、フェノール類ノボラック樹脂は、シェルモールド用コーテッドサンド用の材料としても広く用いられている。近年、鋳物用の鋳型は生産の合理化に伴って、造型１サイクルあたりの製造時間を短縮することが求められており、それに使用されるコーテッドサンドには、より速い硬化性が強く求められていた。
【先行技術文献】
【特許文献】
【０００６】
【特許文献１】特開昭６２−２７５１２１号公報
【特許文献２】特開２００２−１７９７４９号公報
【非特許文献】
【０００７】
【非特許文献１】「フェノール樹脂」：４８〜５２頁、１９８７年、（株）プラスチックス・エージ発行
【発明の概要】
【発明が解決しようとする課題】
【０００８】
しかしながら、この反応率を向上させる方法でも収率が低いという問題、更には、留出水、分液水等の排水に多量の原料フェノール類を含む問題、加圧のための設備が必要という工業上の問題があった。また、オルソ率を調整する混合調整工程を有する方法では、品質と作業の効率性の点から問題があった。
本発明は、オルソ率３０〜６０％、好適にはオルソ率４０〜５５％のフェノール類ノボラック樹脂を収率良く（７０％以上）製造する方法を提供することを目的とする。
【課題を解決するための手段】
【０００９】
本発明者らは、上記課題を解決すべく研究を重ねた結果、金属化合物の触媒存在下において、フェノール類とアルデヒド類とを反応させ、さらにキレート剤を添加し、金属化合物の触媒作用を失活させることで、収率良く、目的とするフェノール類ノボラック樹脂が得られることを見出した。
すなわち本発明は、以下に関する。
（１）  フェノール類とホルムアルデヒド類とを反応させて得られるフェノール類ノボラック樹脂の製造方法において、前記反応の触媒として金属化合物を用い、さらに前記金属化合物の触媒作用を失活させるためにキレート剤を用いることを特徴とするフェノール類ノボラック樹脂の製造方法。
（２）  フェノール類が、フェノール、クレゾール、キシレノール、エチルフェノール、フェニルフェノール、ｔ−ブチルフェノール、ｔ−アミルフェノール、ビスフェノールＡおよびレゾルシノールのうちから選択される１または２以上であることを特徴とする前記（１）のフェノール類ノボラック樹脂の製造方法。
（３）  ホルムアルデヒド類が、ホルマリン、パラホルムアルデヒドおよびトリオキサンのうちから選択される１または２以上であることを特徴とする前記（１）または（２）のフェノール類ノボラック樹脂の製造方法。
（４）  金属化合物が、１価〜６価の金属の酸化物、有機塩、無機塩および水酸化物のうちから選択される１または２以上であることを特徴とする前記（１）〜（３）のいずれかのフェノール類ノボラック樹脂の製造方法。
（５）  キレート剤が、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’―四酢酸（ＣｙＤＴＡ）、ジエチレントリアミン−Ｎ，Ｎ，Ｎ’，Ｎ’−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）およびグリコールエーテルジアミン四酢酸（ＧＥＤＴＡ）のうちから選択される１または２以上であることを特徴とする前記（１）〜（４）のいずれかのフェノール類ノボラック樹脂の製造方法。
【発明の効果】
【００１０】
本発明により、オルソ率を調整する混合調整工程を必要とせず、収率良く（７０％以上）、オルソ率３０〜６０％、好適にはオルソ率４０〜５５％のフェノール類ノボラック樹脂を得ることができた。
【発明を実施するための形態】
【００１１】
以下、本発明のフェノール類ノボラック樹脂の製造方法について、詳細に説明する。
本発明のフェノール類ノボラック樹脂の製造方法においては、フェノール類とホルムアルデヒド類とを反応させて得られるフェノール類ノボラック樹脂の製造方法であり、前記反応の触媒として金属化合物を用い、さらに前記金属化合物の触媒作用を失活させるためにキレート剤を用いることを特徴としている。本発明において用いられるフェノール類としては、特に限定は無いが、フェノール、クレゾール、キシレノール、エチルフェノール、フェニルフェノール、ｔ−ブチルフェノール、ｔ−アミルフェノール、ビスフェノールＡ、レゾルシノールなどが挙げられる。フェノール類は単独または２以上併用してもよい。
【００１２】
また、本発明において用いられるアルデヒド類としては、ホルマリン、パラホルムアルデヒド、トリオキサンなどが挙げられる。アルデヒド類は単独または２以上併用してもよい。なかでも取り扱い性などの面でホルマリンやパラホルムアルデヒドが好ましい。アルデヒド類の使用量は、目的とするフェノール類ノボラック樹脂の分子量によって異なるが、フェノール類１モルに対し、通常０．５〜０．９９モル倍使用される。
０．５モル倍未満では収率が低下するおそれが、また０．９９モル倍を超すとゲル化するなどのおそれがある。
【００１３】
触媒として用いられる金属化合物は、好ましくは、１価〜６価の金属の酸化物、有機塩、無機塩、水酸化物のうちから選択される。金属化合物は単独または２以上併用してもよいが、固体、粉体のものを用いてもよく、水溶液や溶媒に分散させた状態で使用しても良い。金属化合物としては、例えば酸化亜鉛、サリチル酸亜鉛、酢酸亜鉛、硫酸マンガン、酸化チタン、塩化ナトリウム、五酸化バナジウム、酸化インジウム、酸化クロム、酸化コバルト、酢酸ニッケル、酢酸バリウム、酢酸銅、水酸化スズ、水酸化アンチモン、水酸化リチウム、水酸化ストロンチウム、水酸化ランタン、塩化亜鉛、水酸化亜鉛、シュウ酸マグネシウム、炭酸カルシウム、水酸化マグネシウム等が挙げられる。金属化合物の使用量は、通常、フェノール類１モルに対し金属イオンとして０．０００１〜０．１モル倍である。好ましくは、フェノール類１モルに対し、０．０００２〜０．０５モル倍であり、より好ましくは０．０００３〜０．０１モル倍、特に好ましくは０．０００４〜０．００５モル倍である。０．０００１モル倍未満では反応性が著しく低下するおそれが、また０．１モル倍を超すと反応が爆発的に進行するおそれがある。
【００１４】
金属化合物の触媒作用を失活させるために用いられるキレート剤としては、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’‐四酢酸（ＣｙＤＴＡ）、ジエチレントリアミン−Ｎ，Ｎ，Ｎ’，Ｎ’−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）、グリコールエーテルジアミン四酢酸（ＧＥＤＴＡ）などが挙げられる。キレート剤は単独または２以上併用してもよい。
キレート剤の使用量は、通常、金属化合物１モルに対し０．０１〜１００モル倍である。使用量が多すぎると合成品の強度に悪影響を及ぼすため、金属化合物１モルに対し、好ましくは０．０１〜２０モル倍であり、より好ましくは０．１〜１０モル倍、特に好ましくは０．４〜６モル倍である。
【００１５】
本発明においては、上記のようなフェノール類とアルデヒド類を、金属化合物（触媒）の存在下で、通常１００〜１６０℃、常圧下で反応させる。そして、キレート剤の添加の時期を変えることにより、オルソ率をコントロール出来る。すなわち、オルソ率は、反応初期でキレート剤を添加後、さらに反応させれば低くなり、金属化合物（触媒）の存在下で長時間反応した後にキレート剤を添加し、さらに反応させれば高くなる。オルソ率は、赤外分光分析より求めることができる。
【００１６】
用途に応じて、種々のオルソ率を持つフェノール類ノボラック樹脂が製造されるが、レジンコーテットサンド、成型材料、鋳物用樹脂材料などに使用されるフェノール類ノボラック樹脂のオルソ率としては、３０〜６０％が好ましく、４０〜５５％がより好ましい。
フェノール類ノボラック樹脂を用いてレジンコーテットサンドを製造した場合、オルソ率が３０％未満では、レジンコーテットサンドの硬化が遅くなるなどの不具合が、また６０％を超すと、レジンコーテットサンドの強度が著しく低下するなどの不具合のおそれがある。
【００１７】
オルソ率が３０〜６０％のフェノール類ノボラック樹脂を得るには、１００〜１６０℃、常圧下で、フェノール類と、アルデヒド類と、金属化合物（触媒）とを、０．１〜８時間反応させ、その後キレート剤を添加するのがよい。さらに、キレート剤を添加後、８０〜１６０℃で、１〜５時間反応させるのが好ましい。なお、キレート剤を添加する際の温度は、特に限定されることはないが、突沸などの危険性をなくすため１１０℃以下が好ましく、１００℃以下がより好ましく、また、８０℃以上が好ましい。
【００１８】
また、オルソ率が３０〜４９％のフェノール類ノボラック樹脂を得るには、１００〜１６０℃、常圧下で、０．１〜４時間反応させ、その後キレート剤を添加するのが好ましい。また、オルソ率が５０〜６０％のフェノール類ノボラック樹脂を得るには、１００〜１６０℃、常圧下で、１〜８時間反応させ、その後キレート剤を添加するのが好ましい。なお、オルソ率が４０〜５５％のフェノール類ノボラック樹脂を得るには、１００〜１６０℃、常圧下で、０．２〜６時間反応させ、その後キレート剤を添加すればよい。
【００１９】
本発明のフェノール類ノボラック樹脂の製造方法で製造されるフェノール類ノボラック樹脂は、レジンコーテットサンドなどに好適に使用される。レジンコーテットサンドは、例えば、次のように製造することができる。温度計、コンデンサー、攪拌機を取り付けたセパラブルフラスコにフェノール類、アルデヒド類、金属化合物を仕込み、昇温し反応させる。次いで、所定の温度でキレート剤を連続または不連続に添加し、反応完結まで保温する。その後、必要に応じ常圧脱水、減圧脱水を行い、前記のフェノール類ノボラック樹脂を得る。レジンコーテットサンドは、特別な製造条件は必要なく、混練ミキサー、スピードミキサーなどの一般的に用いられている製造方法で製造することができる。例えば、１２０〜１８０℃に加熱した耐火性骨材に、粒径０．８５〜５．６６ｍｍに調整した前記フェノール類ノボラック樹脂を加え撹拌し、砂粒（耐火性骨材）表面を溶融被覆する。ついで硬化剤を加え、砂粒（耐火性骨材）の塊が崩れるまで混練する。次いで滑剤を加えて撹拌混合することで、レジンコーテットサンドが得られる。通常、滑剤を加えることにより、レジンコーテッドサンドに流動性の付与と離型性の向上の効果が得られ、好ましい。なお、コーテッドサンドは、必要に応じ、滑剤を添加することが望ましい。
【００２０】
用いる耐火性骨材は、石英質を主成分とする珪砂、フラタリ砂、アルミナ砂、ジルコン砂、クロマイト砂、オリビン砂、ムライト砂、マグネシア、フライアッシュ等鋳型造型用として使用されるものであれば特に限定されるものではない。これらの新砂、回収砂、再生砂、あるいはこれらの混合砂など、特に限定することなく種々の耐火性骨材を使用することができる。また、耐火性骨材の粒度分布及び粒径は、鋳造に耐えうる耐火性と、鋳型形成に好適であれば、特に制限なく選択できる。硬化剤としては、ヘキサメチレンテトラミン（ヘキサミン）、エポキシ樹脂、イソシアネートなどが挙げられる。また、滑剤としては、ステアリン酸カルシウム、ステアリン酸亜鉛、炭酸カルシウム、タルク、ガラス粉末などが挙げられる。
【００２１】
レジンコーテットサンドにおいて、フェノール類ノボラック樹脂の配合量は、耐火性骨材１００質量部に対して、０．１〜１０質量部が好ましく、１〜３質量部がより好ましい。また、硬化剤の配合量はフェノール類ノボラック樹脂１００質量部に対して１〜３０質量部が好ましく、１０〜２０質量部がより好ましい。また、滑剤の配合量は、耐火性骨材１００質量部に対して、０〜１０質量部が好ましく、０．００１〜５質量部がより好ましく、０．０１〜１質量部が特に好ましい。
【実施例】
【００２２】
以下、実施例により本発明を詳細に説明するが、本発明は実施例に限定されるものではない。
（フェノール類ノボラック樹脂の製造）
（実施例１）
温度計、ジムロートコンデンサー、攪拌機を取り付けたセパラブルフラスコにフェノール１０００ｇ（分子量９４．１１ｇ／ｍｏｌ、１０．６モル）、パラホルムアルデヒド（９２％）２００ｇ（６．１３モル）、ホルマリン（３７％）２３０ｇ（２．８４モル）、サリチル酸亜鉛三水和物２ｇ（分子量３９３．６１ｇ／ｍｏｌ、０．００５モル）を仕込み、１３０℃に設定したオイルバスに浸し、昇温する。還流状態で１時間保温し、９８℃まで温度を下げた後、９８℃でＥＤＴＡ４ｇ（分子量２９２ｇ／ｍｏｌ、０．０１４モル）を添加し、還流を開始したらそのまま４時間還流を続けながら保温した。次に、常圧蒸留と減圧蒸留を順次行い、フェノール樹脂（フェノール類ノボラック樹脂）９９８ｇを得た。オルソ率は、４８％、軟化点は９６℃であった。また、得られたフェノール樹脂（フェノール類ノボラック樹脂Ａ）の収率は、７８．３％であった。
【００２３】
（実施例２）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、酢酸亜鉛２ｇ（分子量１８３．５ｇ／ｍｏｌ、０．０１１モル）を仕込み、１３０℃に設定したオイルバスに浸し、昇温する。還流状態で１時間保温し、９８℃まで温度を下げた後、９８℃でＥＤＴＡ４ｇ（０．０１４モル）を添加し、還流を開始したらそのまま４時間還流を続けながら保温した。次に、常圧蒸留と減圧蒸留を順次行い、フェノール樹脂（フェノール類ノボラック樹脂）９０４ｇを得た。オルソ率は、４９％、軟化点は９４℃であった。また、得られたフェノール樹脂（フェノール類ノボラック樹脂Ｂ）の収率は、７０．８％であった。
【００２４】
（実施例３）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、サリチル酸亜鉛三水和物２ｇ（０．００５モル）を仕込み、１３０℃に設定したオイルバスに浸し、昇温する。還流状態で２時間保温し、９８℃まで温度を下げた後、ＥＤＴＡ４ｇ（０．０１４モル）を添加し、再度１０４℃まで昇温し、還流を開始したらそのまま４時間還流を続けながら保温した。次に、常圧蒸留と減圧蒸留を順次行い、フェノール樹脂（フェノール類ノボラック樹脂）９９４ｇを得た。オルソ率は、５５％、軟化点は９１℃であった。また、得られたフェノール樹脂（フェノール類ノボラック樹脂Ｃ）の収率は、７８．０％であった。
【００２５】
（実施例４）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、硫酸マンガン２ｇ（分子量１５１．０１ｇ／ｍｏｌ、０．０１３モル）を仕込み、１３０℃に設定したオイルバスに浸し、昇温する。還流状態で０．５時間保温し、９８℃まで温度を下げた後、ＮＴＡ４ｇ（分子量１９１ｇ／ｍｏｌ、０．０２１モル）を添加し、還流を開始したらそのまま４時間還流を続けながら保温した。次に、常圧蒸留と減圧蒸留を順次行い、フェノール樹脂（フェノール類ノボラック樹脂）９６０ｇを得た。オルソ率は、４０％、軟化点は９８℃であった。また、得られたフェノール樹脂（フェノール類ノボラック樹脂Ｄ）の収率は、７５．３％であった。
【００２６】
（実施例５）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、炭酸カルシウム１．３ｇ（分子量１００ｇ／ｍｏｌ、０．０１３モル）を仕込み、１３０℃に設定したオイルバスに浸し、昇温する。還流状態で０．５時間保温し、９８℃まで温度を下げた後、ＤＴＰＡ８．３ｇ（分子量３９３ｇ／ｍｏｌ、０．０２１モル）を添加し、還流を開始したらそのまま４時間還流を続けながら保温した。次に、常圧蒸留と減圧蒸留を順次行い、フェノール樹脂（フェノール類ノボラック樹脂）９５１ｇを得た。オルソ率は、４４％、軟化点は９３℃であった。また、得られたフェノール樹脂（フェノール類ノボラック樹脂Ｅ）の収率は、７４．１％であった。
【００２７】
（実施例６）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、水酸化マグネシウム０．７５ｇ（分子量５８．３ｇ／ｍｏｌ、０．０１３モル）を仕込み、１３０℃に設定したオイルバスに浸し、昇温する。還流状態で０．５時間保温し、９８℃まで温度を下げた後、ＥＤＤＰ５．１ｇ（分子量２４１ｇ／ｍｏｌ、０．０２１モル）を添加し、還流を開始したらそのまま４時間還流を続けながら保温した。次に、常圧蒸留と減圧蒸留を順次行い、フェノール樹脂（フェノール類ノボラック樹脂）９３４ｇを得た。オルソ率は、４５％、軟化点は９５℃であった。また、得られたフェノール樹脂（フェノール類ノボラック樹脂Ｆ）の収率は、７２．７％であった。
【００２８】
（実施例７）
温度計、ジムロートコンデンサー、攪拌機を取り付けたセパラブルフラスコにフェノール１０００ｇ（１０．６モル）、パラホルムアルデヒド（９２％）２００ｇ（６．１３モル）、ホルマリン（３７％）２３０ｇ（２．８４モル）、酢酸亜鉛２ｇ（分子量１８３．５ｇ／ｍｏｌ、０．０１１モル）を仕込み、１３０℃に設定したオイルバスに浸し、昇温する。還流状態で４時間保温し、その後フラスコ内温度を１２０℃まで昇温し、４時間保温した後９８℃まで温度を下げた後、９８℃でＥＤＴＡ４ｇ（０．０１４モル）を添加し、再度フラスコ内温度を１２０℃まで昇温し、２時間保温した。次に、常圧蒸留と減圧蒸留を順次行い、フェノール樹脂（フェノール類ノボラック樹脂）９０４ｇを得た。オルソ率は、５９％、軟化点は９４℃であった。また、得られたフェノール樹脂（フェノール類ノボラック樹脂Ｇ）の収率は、７１．８％であった。
【００２９】
（比較例１）
温度計、ジムロートコンデンサー、攪拌機を取り付けたセパラブルフラスコに、フェノール１０００ｇ、パラホルムアルデヒド（９２％）２００ｇ、ホルマリン（３７％）２３０ｇを仕込み、触媒として塩酸１．０ｇを加え、１３０℃に設定したオイルバスに浸し、還流状態で、３時間加熱還流を行い、更に塩酸２．０ｇを加え３時間加熱還流を行った。次に、常圧蒸留と減圧蒸留を順次行い、フェノール樹脂（フェノール類ノボラック樹脂）８８２ｇを得た。オルソ率は、２６％、軟化点は９８℃であった。また、得られたフェノール樹脂（フェノール類ノボラック樹脂Ｈ）の収率は、６９．２％であった。
【００３０】
（比較例２）
温度計、ジムロートコンデンサー、攪拌機を取り付けたセパラブルフラスコに、フェノール１０００ｇ、パラホルムアルデヒド（９２％）２００ｇ、ホルマリン（３７％）２３０ｇを仕込み、触媒として酢酸亜鉛３．６ｇを加え、１３０℃に設定したオイルバスに浸し、昇温し、還流状態で、４時間加熱還流を行った。次に、常圧蒸留と減圧蒸留を順次行い、フェノール樹脂（フェノール類ノボラック樹脂）７５０ｇを得た。オルソ率は、６８％、軟化点は９５℃であった。また、得られたフェノール樹脂（フェノール類ノボラック樹脂Ｉ）の収率は、５８．８％であった。
【００３１】
表１に、実施例１〜７および比較例１、２より得たフェノール類ノボラック樹脂Ａ〜Ｉの特性（オルソ率、軟化点、収率）を示した。
なお、フェノール類ノボラック樹脂のオルソ率は赤外分光光度計を用いて測定した任意の透過率により、次式によって求めた。
オルソ率（％）＝（ｌｏｇ１００／Ｔ１）／（１．４４×ｌｏｇ１００／Ｔ０＋ｌｏｇ１００／Ｔ１）×１００
Ｔｏ；８２０ｃｍ−１  透過率（パラ結合体）
Ｔ１；７６０ｃｍ−１    透過率（オルソ結合体）
また、軟化点はリング＆ボール法で測定した。さらに、フェノール類ノボラック樹脂の収率は、（フェノール類の重量＋ホルムアルデヒド類の重量＋添加剤の重量）を１００％として計算した。
【００３２】
【表１】
2010018787.tif 000002
【００３３】
比較例１〜２で得られたフェノール樹脂（フェノール類ノボラック樹脂Ｈ〜Ｉ）のオルソ率は、２６％と６８％であり、また収率も６９．２％と５８．８％と、７０％未満であった。
それに対し、実施例１〜７で得られたフェノール樹脂（フェノール類ノボラック樹脂Ａ〜Ｇ）のオルソ率は、４０〜５９％であり、また収率も７０．８〜７８．３％と、７０％以上であった。
【００３４】
触媒として金属化合物を用い、さらに金属化合物の触媒作用を失活するためにキレート剤を用いることにより、オルソ率を調整する混合調整工程を必要とせず、好適なオルソ率で、かつ高収率で、フェノール樹脂（フェノール類ノボラック樹脂）が得られた。よって、キレート剤の添加時期を選択することにより、任意に、オルソ率の制御が可能であることがわかる。それに対し、金属化合物（触媒）やキレート剤を使用しない場合は、好適なオルソ率のものが得られないことがわかる。また、キレート剤を使用しない場合は、オルソ率の制御が困難であること、さらに、フェノール樹脂（フェノール類ノボラック樹脂）の収率も低いことがわかる。
【手続補正書】
【提出日】平成21年9月25日(2009.9.25)
【手続補正１】
【補正対象書類名】特許請求の範囲
【補正対象項目名】請求項１
【補正方法】変更
【補正の内容】
【請求項１】
フェノール類とホルムアルデヒド類とを反応させて得られるフェノール類ノボラック樹脂の製造方法において、触媒として金属化合物の存在下で、フェノール類とホルムアルデヒド類とを反応させる工程、その後、前記金属化合物の触媒作用を失活させるためにキレート剤を添加する工程を有し、キレート剤の添加後、さらに反応を継続させることを特徴とするフェノール類ノボラック樹脂の製造方法。
【手続補正２】
【補正対象書類名】特許請求の範囲
【補正対象項目名】請求項５
【補正方法】変更
【補正の内容】
【請求項５】
キレート剤が、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’―四酢酸（ＣｙＤＴＡ）、ジエチレントリアミン−Ｎ，Ｎ，Ｎ’，Ｎ”，Ｎ”−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）およびグリコールエーテルジアミン四酢酸（ＧＥＤＴＡ）のうちから選択される１または２以上であることを特徴とする請求項１〜４いずれかに記載のフェノール類ノボラック樹脂の製造方法。
【手続補正３】
【補正対象書類名】明細書
【補正対象項目名】０００９
【補正方法】変更
【補正の内容】
【０００９】
本発明者らは、上記課題を解決すべく研究を重ねた結果、金属化合物の触媒存在下において、フェノール類とアルデヒド類とを反応させ、さらにキレート剤を添加し、金属化合物の触媒作用を失活させることで、収率良く、目的とするフェノール類ノボラック樹脂が得られることを見出した。
すなわち本発明は、以下に関する。
（１）  フェノール類とホルムアルデヒド類とを反応させて得られるフェノール類ノボラック樹脂の製造方法において、触媒として金属化合物の存在下で、フェノール類とホルムアルデヒド類とを反応させる工程を有し、その後、前記金属化合物の触媒作用を失活させるためにキレート剤を添加する工程、キレート剤の添加後、さらに反応を継続させることを特徴とするフェノール類ノボラック樹脂の製造方法。
（２）  フェノール類が、フェノール、クレゾール、キシレノール、エチルフェノール、フェニルフェノール、ｔ−ブチルフェノール、ｔ−アミルフェノール、ビスフェノールＡおよびレゾルシノールのうちから選択される１または２以上であることを特徴とする前記（１）のフェノール類ノボラック樹脂の製造方法。
（３）  ホルムアルデヒド類が、ホルマリン、パラホルムアルデヒドおよびトリオキサンのうちから選択される１または２以上であることを特徴とする前記（１）または（２）のフェノール類ノボラック樹脂の製造方法。
（４）  金属化合物が、１価〜６価の金属の酸化物、有機塩、無機塩および水酸化物のうちから選択される１または２以上であることを特徴とする前記（１）〜（３）のいずれかのフェノール類ノボラック樹脂の製造方法。
（５）  キレート剤が、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’―四酢酸（ＣｙＤＴＡ）、ジエチレントリアミン−Ｎ，Ｎ，Ｎ’，Ｎ”，Ｎ”−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）およびグリコールエーテルジアミン四酢酸（ＧＥＤＴＡ）のうちから選択される１または２以上であることを特徴とする前記（１）〜（４）のいずれかのフェノール類ノボラック樹脂の製造方法。
【手続補正４】
【補正対象書類名】明細書
【補正対象項目名】００１４
【補正方法】変更
【補正の内容】
【００１４】
金属化合物の触媒作用を失活させるために用いられるキレート剤としては、エチレンジアミン四酢酸（ＥＤＴＡ）、ニトリロ三酢酸（ＮＴＡ）、トランス−１，２−シクロヘキサジアミン−Ｎ，Ｎ，Ｎ’，Ｎ’‐四酢酸（ＣｙＤＴＡ）、ジエチレントリアミン−Ｎ，Ｎ，Ｎ’，Ｎ”，Ｎ”−五酢酸（ＤＴＰＡ）、エチレンジアミン二酢酸（ＥＤＤＡ）、イミノ二酢酸（ＩＤＡ）、ハイドロキシエチルイミノ二酢酸（ＨＩＤＡ）、エチレンジアミン二プロピオン酸（ＥＤＤＰ）、エチレンジアミンテトラキスメチレンホスホン酸（ＥＤＴＰＯ）、ハイドロキシエチルエチレンジアミン四酢酸（ＥＤＴＡ−ＯＨ）、ジアミノプロパノール四酢酸（ＤＰＴＡ−ＯＨ）、ニトリロトリスメチレンホスホン酸（ＮＴＰＯ）、ビス（アミノフェニル）エチレングリコール四酢酸（ＢＡＰＴＡ）、ニトリロ三プロピオン酸（ＮＴＰ）、ジヒドロキシエチルグリシン（ＤＨＥＧ）、グリコールエーテルジアミン四酢酸（ＧＥＤＴＡ）などが挙げられる。キレート剤は単独または２以上併用してもよい。
キレート剤の使用量は、通常、金属化合物１モルに対し０．０１〜１００モル倍である。使用量が多すぎると合成品の強度に悪影響を及ぼすため、金属化合物１モルに対し、好ましくは０．０１〜２０モル倍であり、より好ましくは０．１〜１０モル倍、特に好ましくは０．４〜６モル倍である。
【手続補正５】
【補正対象書類名】明細書
【補正対象項目名】００３２
【補正方法】変更
【補正の内容】
【００３２】
【表１】
2010018787.tif 000003